(57)【要約】【課題】  突板シートを天然の木肌の質感や風合いを充分に維持した状態で、被化粧部位が曲面の凹凸の大きな三次元曲面であっても張り付けることを可能とした丈夫で割れ、破れや亀裂が生じにくい曲面化粧可能な突板シートを提供する。【解決手段】  原木Ｗ０から突き加工に適した形状の加工素材Ｗ１を得る木取工程と、この加工素材Ｗ１をボイルするボイル工程と、ボイル工程を経た加工素材Ｗ１を薄く突き剥ぎ、突板素材２を得る突き工程と、突板素材２を乾燥養生させる突板素材前処理工程と、一方別途紙製裏打材３の一面に突板素材２と接着するための接着剤４を塗布する裏打材準備工程と、この裏打材３と突板素材２とを台板５上で加熱圧着する加熱圧着工程と、台板５から裏打材３と一体となった裏打材付き突板素材２を取り剥がす製品剥離工程とを経て得られることを特徴とする。【選択図】図４
2005271430.tif 000002
【特許請求の範囲】
【請求項１】
原木から突き加工に適した形状の加工素材を得る木取工程と、この加工素材をボイルするボイル工程と、ボイル工程を経た加工素材を薄く突き剥ぎ、突板素材を得る突き工程と、突板素材を乾燥養生させる突板素材前処理工程と、一方別途紙製裏打材の一面に突板素材と接着するための接着剤を塗布する裏打材準備工程と、この裏打材と突板素材とを台板上で加熱圧着する加熱圧着工程と、台板から裏打材と一体となった裏打材付き突板素材を取り剥がす製品剥離工程とを経て得られたことを特徴とする曲面化粧可能な突板シート。
【請求項２】
前記製品剥離工程において、前記裏打材付き突板素材を前記台板から取り剥がしやすいように、前記台板に対し離型紙を貼着しておくことを特徴とする請求項１記載の曲面化粧可能な突板シート。
【請求項３】
前記ボイル工程は、２日から８０日かけて加工素材をボイルするもので、低温からボイルを開始し、取出直前期まで湯温を漸増させ、取出直前期に湯温を５０〜７０℃の上限温度へ急増させることを特徴とする請求項１または２記載の曲面化粧可能な突板シート。
【請求項４】
前記突き工程では、突板素材厚さを０．１７ｍｍ以上０．４ｍｍ以下としたことを特徴とする請求項１、２または３記載の曲面化粧可能な突板シート。
【請求項５】
前記突板素材前処理工程では、突き剥ぎ後一時間以内に加熱機の輻射熱により行われる前記突板素材の含有水分の７０％程度を蒸発させる速乾と、その後における数日以上の自然乾燥との処理が行われることを特徴とする請求項１、２、３または４記載の曲面化粧可能な突板シート。
【請求項６】
前記裏打材準備工程で用意される裏打材は、和紙原料と合成樹脂パルプ原料とを有する原料液から抄造された紙であることを特徴とする請求項１、２、３、４または５記載の曲面化粧可能な突板シート。
【請求項７】
前記加熱圧着工程と製品剥離工程との間には、台板に支持された状態の裏打材付き突板素材の表面を研磨する研磨仕上工程が設けられるものであり、この研磨仕上げ工程では、突板素材に対し、複数回研磨材を接触させ且つその接触圧力は初回接触を低く、その後の接触圧力を高くしたことを特徴とする請求項１、２、３、４、５または６記載の曲面化粧可能な突板シート。
【請求項８】
原木から突き加工に適した形状の加工素材を得る木取工程と、この加工素材をボイルするボイル工程と、ボイル工程を経た加工素材を薄く突き剥ぎ、突板素材を得る突き工程と、突板素材を乾燥養生させる突板素材前処理工程と、一方別途紙製裏打材の一面に突板素材と接着するための接着剤を塗布してこの裏打材を台板へ固定する裏打材準備工程と、この裏打材が固定された台板上へ前記突き工程により得られた突板素材を重ね合わせるように貼り付け、この状態で突板素材と裏打材とを加熱圧着する加熱圧着工程と、台板に支持された状態の裏打材付き突板素材の表面を研磨する研磨仕上げ工程と、台板から裏打材と一体となった裏打材付き突板素材を取り剥がす製品剥離工程とを経て得られることを特徴とする曲面化粧可能な突板シートの製造方法。
【請求項９】
前記製品剥離工程において、前記裏打材付き突板素材を前記台板から取り剥がしやすいように、前記台板に対し離型紙を貼着しておくことを特徴とする請求項８記載の曲面化粧可能な突板シートの製造方法。
【請求項１０】
前記ボイル工程は、２日から８０日かけて加工素材をボイルするもので、低温からボイルを開始し、取出直前期まで湯温を漸増させ、取出直前期に湯温を５０〜７０℃の上限温度へ急増させることを特徴とする請求項８または９記載の曲面化粧可能な突板シートの製造方法。
【請求項１１】
前記突板素材前処理工程では、突き剥ぎ後一時間以内に加熱機の輻射熱により行われる前記突板素材の含有水分の７０％程度を蒸発させる速乾と、その後における数日以上の自然乾燥との処理が行われることを特徴とする請求項８、９または１０記載の曲面化粧可能な突板シートの製造方法。
【請求項１２】
前記加熱圧着工程と製品剥離工程との間には、台板に支持された状態の裏打材付き突板素材の表面を研磨する研磨仕上工程が設けられるものであり、この研磨仕上げ工程では、突板素材に対し、複数回研磨材を接触させ且つその接触圧力は初回接触を低く、その後の接触圧力を高くしたことを特徴とする請求項８、９、１０または１１記載の曲面化粧可能な突板シートの製造方法。
【発明の詳細な説明】
【技術分野】
【０００１】
本発明は三次元曲面を有する基材に対しても化粧加工を行うことのできる曲面化粧可能な突板シート並びにその製造法に関するものである。
【背景技術】
【０００２】
天然の木材は樹種やその利用部位等に応じて美しい木肌模様を呈しており、この木肌模様を化粧材として利用するものとして突板が知られている。この突板は、その製造手法に改良が加えられ、現在では、原木の加工素材から１ｍｍ以下の突板素材が得られ、基材となる合板等の表面に強固に張り付けられて化粧面を構成している。このような化粧効果が注目され例えば自動車のインテリアパーツ等の三次元曲面を有する部品についても、高級指向に伴いいわゆる天然木たる突き板により、表面化粧を行いたいとの要求が高まってきており、一部加工可能な形状の部品についてはその実現をみている。
【０００３】
ところで突板素材を平板状の基材へ化粧するために張り付けるにあたってはそれ程の技術的困難性は存在しないが、突板素材は天然の木材であることに因み、曲面の凹凸の大きな三次元曲面のものに適用する際には、割れ、破れや亀裂が生じやすいという問題点があった。
【０００４】
曲面に突板シートを張り付ける先行技術としては、例えば薄くスライス（突き剥ぎ）した突板シートの張着側の面に対し不織布を積層し、次いでこの不織布側の面からエンボスもしくは細かな切れ目を入れることや（例えば特許文献１参照）、突板シートの表面に紫外線硬化可能でかつ紫外線以外の化学反応もしくは溶剤揮発によりプレキュアーする下塗り塗料を塗布した後、プレキュアーさせた突板シートを用意し、この突板シートの下塗り塗料の表面に紫外線硬化型の上塗り塗料を塗布するかもしくは無塗装の状態で、紫外線照射することにより上記下塗り塗料を硬化させること（例えば特許文献２参照）などが行われている。
【０００５】
しかしながら、例えば上記特許文献２にあっては、突板シートの表面に特殊塗料を厚く塗るため、自然の木材の風合いを生かしきれないものであり、また上記特許文献１においても凹凸の大きな曲面に張り付ける場合には、この公報の実施例に記載されるようにプラスチックフィルムを貼り付ける必要があるものと考えられ、前記特許文献２と同様に自然の木材の美観や風合い等を得られないものである。
【特許文献１】実開平５−７４４２号公報
【特許文献２】特開平４−２１６００１号公報
【発明の開示】
【発明が解決しようとする課題】
【０００６】
本発明はこのような背景を認識してなされたものであって、突板シートを天然の木肌の質感や風合いを充分に維持した状態で、被化粧部位が曲面の凹凸の大きな三次元曲面であっても張り付けることを可能とした丈夫で割れ、破れや亀裂が生じにくい曲面化粧可能な突板シートを開発することを技術課題としたものである。
【課題を解決するための手段】
【０００７】
すなわち請求項１記載の曲面化粧可能な突板シートは、原木から突き加工に適した形状の加工素材を得る木取工程と、この加工素材をボイルするボイル工程と、ボイル工程を経た加工素材を薄く突き剥ぎ、突板素材を得る突き工程と、突板素材を乾燥養生させる突板素材前処理工程と、一方別途紙製裏打材の一面に突板素材と接着するための接着剤を塗布する裏打材準備工程と、この裏打材と突板素材とを台板上で加熱圧着する加熱圧着工程と、台板から裏打材と一体となった裏打材付き突板素材を取り剥がす製品剥離工程とを経て得られたことを特徴として成るものである。
【０００８】
また請求項２記載の曲面化粧可能な突板シートは、前記請求項１記載の要件に加え、前記製品剥離工程において、前記裏打材付き突板素材を前記台板から取り剥がしやすいように、前記台板に対し離型紙を貼着しておくことを特徴として成るものである。
【０００９】
更に請求項３記載の曲面化粧可能な突板シートは、前記請求項１または２記載の要件に加え、前記ボイル工程は、２日から８０日かけて加工素材をボイルするもので、低温からボイルを開始し、取出直前期まで湯温を漸増させ、取出直前期に湯温を５０〜７０℃の上限温度へ急増させることを特徴として成るものである。
【００１０】
更にまた請求項４記載の曲面化粧可能な突板シートは、前記請求項１、２または３記載の要件に加え、前記突き工程では、突板素材厚さを０．１７ｍｍ以上０．４ｍｍ以下としたことを特徴として成るものである。
【００１１】
更にまた請求項５記載の曲面化粧可能な突板シートは、前記請求項１、２、３または４記載の要件に加え、前記突板素材前処理工程では、突き剥ぎ後一時間以内に加熱機の輻射熱により行われる前記突板素材の含有水分の７０％程度を蒸発させる速乾と、その後における数日以上の自然乾燥との処理が行われることを特徴として成るものである。
【００１２】
更にまた請求項６記載の曲面化粧可能な突板シートは、前記請求項１、２、３、４または５記載の要件に加え、前記裏打材準備工程で用意される裏打材は、和紙原料と合成樹脂パルプ原料とを有する原料液から抄造された紙であることを特徴として成るものである。
【００１３】
更にまた請求項７記載の曲面化粧可能な突板シートは、前記請求項１、２、３、４、５または６記載の要件に加え、前記加熱圧着工程と製品剥離工程との間には、台板に支持された状態の裏打材付き突板素材の表面を研磨する研磨仕上工程が設けられるものであり、この研磨仕上げ工程では、突板素材に対し、複数回研磨材を接触させ且つその接触圧力は初回接触を低く、その後の接触圧力を高くしたことを特徴として成るものである。
【００１４】
更にまた請求項８記載の曲面化粧可能な突板シートの製造方法は、原木から突き加工に適した形状の加工素材を得る木取工程と、この加工素材をボイルするボイル工程と、ボイル工程を経た加工素材を薄く突き剥ぎ、突板素材を得る突き工程と、突板素材を乾燥養生させる突板素材前処理工程と、一方別途紙製裏打材の一面に突板素材と接着するための接着剤を塗布してこの裏打材を台板へ固定する裏打材準備工程と、この裏打材が固定された台板上へ前記突き工程により得られた突板素材を重ね合わせるように貼り付け、この状態で突板素材と裏打材とを加熱圧着する加熱圧着工程と、台板に支持された状態の裏打材付き突板素材の表面を研磨する研磨仕上げ工程と、台板から裏打材と一体となった裏打材付き突板素材を取り剥がす製品剥離工程とを経て得られることを特徴として成るものである。
【００１５】
更にまた請求項９記載の曲面化粧可能な突板シートの製造方法は、前記請求項８記載の要件に加え、前記製品剥離工程において、前記裏打材付き突板素材を前記台板から取り剥がしやすいように、前記台板に対し離型紙を貼着しておくことを特徴として成るものである。
【００１６】
更にまた請求項１０記載の曲面化粧可能な突板シートの製造方法は、前記請求項８または９記載の要件に加え、前記ボイル工程は、２日から８０日かけて加工素材をボイルするもので、低温からボイルを開始し、取出直前期まで湯温を漸増させ、取出直前期に湯温を５０〜７０℃の上限温度へ急増させることを特徴として成るものである。
【００１７】
更にまた請求項１１記載の曲面化粧可能な突板シートの製造方法は、前記請求項８、９または１０記載の要件に加え、前記突板素材前処理工程では、突き剥ぎ後一時間以内に加熱機の輻射熱により行われる前記突板素材の含有水分の７０％程度を蒸発させる速乾と、その後における数日以上の自然乾燥との処理が行われることを特徴として成るものである。
【００１８】
更にまた請求項１２記載の曲面化粧可能な突板シートの製造方法は、前記請求項８、９、１０または１１記載の要件に加え、前記加熱圧着工程と製品剥離工程との間には、台板に支持された状態の裏打材付き突板素材の表面を研磨する研磨仕上工程が設けられるものであり、この研磨仕上げ工程では、突板素材に対し、複数回研磨材を接触させ且つその接触圧力は初回接触を低く、その後の接触圧力を高くしたことを特徴として成るものである。
【発明の効果】
【００１９】
本発明の曲面化粧可能な突板シート並びにその製造方法は、上述した手段により以下のような効果を奏するものである。
すなわち請求項１記載の曲面化粧可能な突板シートによれば、製造された突板シートは極めて柔軟性に富み、曲面の凹凸の大きな三次元曲面に張り付ける際にも割れ、破れや亀裂が生じず、接着性が高い。
【００２０】
また請求項２記載の曲面化粧可能な突板シートによれば、台板に対し離型紙を貼着しておくため、製品剥離工程における裏打材付き突板素材の前記台板からの剥離性が良く生産効率が向上するものであり、裏打材が台板側に付着して剥がれなかったり、台板側との接着性が強く、剥がしずらくて裏打材や突板素材が破れてしまうような製品ロスが生じにくくなる。
【００２１】
更に請求項３記載の曲面化粧可能な突板シートによれば、ゆっくりと時間をかけて徐々にボイルされ、最後の取出直前期に湯温をその原木が耐えられる上限温度へ急増させるため、ボイル工程における原木の負担が少なく、突き工程において割れや破れなどの破損が生じにくく得られる突板素材は柔軟性があり、且つ三次元曲面に張り付けた場合であっても、割れ、破れや亀裂が生じにくくなる。
【００２２】
更にまた請求項４記載の曲面化粧可能な突板シートによれば、突板シートは薄いため柔軟性があり、より細かな凹凸の三次元曲面にも対応し得る。
【００２３】
更にまた請求項５記載の曲面化粧可能な突板シートによれば、突き剥ぎ後一時間以内に速乾が行われた後、長い時間をかけて自然乾燥（養生）が行われるため、突板素材は十数パーセントから二十数パーセント縮んだ状態で固まることはなく、伸縮性のある丈夫な突板素材を得ることができ、被張設材に張設している最中や、張設後に亀裂や破れ、割れが生じにくい。
【００２４】
更にまた請求項６記載の曲面化粧可能な突板シートによれば、裏打材が紙製であるため透水性に富み、突板素材とのなじみが良く、且つ基材形状になじんだ変形と固着とが図られる。
【００２５】
更にまた請求項７記載の曲面化粧可能な突板シートによれば、突板素材の表面を研磨する研磨仕上工程が設けられているため、被加飾品に突板シートを貼着した後に、突板シートの表面の研磨仕上が不要となるか、また簡略に済ますことが可能となる。また研磨材の接触圧力は初回接触を低く、その後の接触圧力を高くしたため、突板素材の表面が無理なく平滑仕上げされている。
【００２６】
更にまた請求項８記載の曲面化粧可能な突板シートの製造方法によれば、製造された突板シートは極めて柔軟性に富み、曲面の凹凸の大きな三次元曲面に張り付ける際にも割れ、破れや亀裂が生じず、接着性が高い。
【００２７】
更にまた請求項９記載の曲面化粧可能な突板シートの製造方法によれば、台板に対し離型紙を貼着しておくため、製品剥離工程における裏打材付き突板素材の前記台板からの剥離性が良く生産効率が向上するものであり、裏打材が台板側に付着して剥がれなかったり、台板側との接着性が強く、剥がしずらくて裏打材や突板素材が破れてしまうような製品ロスが生じにくくなる。
【００２８】
更にまた請求項１０記載の曲面化粧可能な突板シートの製造方法によれば、ゆっくりと時間をかけて徐々にボイルされ、最後の取出直前期に湯温をその原木が耐えられる上限温度へ急増させるため、ボイル工程における原木の負担が少なく、突き工程において割れや破れなどの破損が生じにくく得られる突板素材は柔軟性があり、且つ三次元曲面に張り付けた場合であっても、割れ、破れや亀裂が生じにくくなる。
【００２９】
更にまた請求項１１記載の曲面化粧可能な突板シートの製造方法によれば、突き剥ぎ後一時間以内に速乾が行われた後、長い時間をかけて自然乾燥（養生）が行われるため、突板素材は十数パーセント縮んだ状態で固まることはなく、伸縮性のある丈夫な突板素材２を得ることができ、被張設材に張設している最中や、張設後に亀裂や割れ、破れが生じにくい。
【００３０】
更にまた請求項１２記載の曲面化粧可能な突板シートの製造方法によれば、突板素材の表面を研磨する研磨仕上工程が設けられているため、被加飾品に突板シートを貼着した後に、突板シートの表面の研磨仕上が不要となるか、また簡略に済ますことが可能となる。また研磨材の接触圧力は初回接触を低く、その後の接触圧力を高くしたため、突板素材の表面を無理なく平滑仕上げすることができる。
【発明を実施するための最良の形態】
【００３１】
本発明の最良の形態は、天然の木肌が表面に露出した状態で、曲面の凹凸の大きな三次元曲面であっても張り付けることが可能な突板シートを得るという目的を実現するものであり、具体的には以下の実施例に述べる通りである。
【実施例】
【００３２】
以下本発明を図示の実施例に基づき説明する。なお以下の説明にあたっては、まず本発明の曲面化粧可能な突板シートの製造方法について説明した後、これにより製造された本発明の曲面化粧可能な突板シートについて説明する。
【００３３】
まず本発明に係る曲面化粧可能な突板シート１は次のような製造工程を経て得られるものである。
（１）木取工程（図４（ａ）参照）
まず立木を切り倒して原木Ｗ０（丸太）を得て、そしてこれを例えば海上輸送する。突板シート１に適した樹種としては主に広葉樹であり、ナラ、タモ、カバ、ケヤキ、オーク、チーク、メープル等多くのものが適用できる。そしてこの原木Ｗ０から突き加工に適した形状の加工素材Ｗ１を得る木取りを行う。
【００３４】
（２）ボイル工程（図４（ｂ）参照）
そして前記木取りされた加工素材Ｗ１を煮沸槽Ｔに入れてボイルする。これは長時間煮沸することにより後述する突き工程において削りやすくし、薄い突板素材２を得るためである。なおこのボイル工程は、６０時間から８０日間かけて行い、その間に湯温を漸増させるものである。このボイル工程の所要日数及び最終的な上限温度は、樹種や同じ樹種でも原木Ｗ０の状態によって異なるものである。一例として黒檀の場合には、６０日間かけてボイルを行うものであり、最初の温度（水温）は冷水温度のおおよそ４℃であり、そこから１日に付き約１℃弱ずつ上昇させてゆき、取出直前期である最後の３日間前までに約５０℃台半ば（加工素材Ｗ１の状態で適切な温度が選択される）としておき、最後の３日間を黒檀をボイルする湯温の上限温度である６０℃でボイルする。またハードメープルの場合には、３日間かけてボイルを行うものであり、初日の温度は２０〜３２℃で行い、２日目の温度は３３〜３８℃で行い、３日目の温度は３９〜５５℃（５５℃がハードメープルをボイルする湯温の上限温度）で行う。
【００３５】
（３）突き工程（図４（ｃ）参照）
突き工程では前記ボイル工程を経た加工素材Ｗ１を、突板シート１の用途に応じてローターリースライサーや縦突きや横突きのスライサーなどの切削機にかけて切削する。因みに本実施例では切削機としてはローターリースライサーを用いるものである。なお突板素材２の厚さは、好ましくは０．１７ｍｍ以上０．３ｍｍ以下の範囲内で切削することが好ましく、０．４ｍｍ以内までが曲がりの強い曲面部Ｄｒへの使用に適している。
【００３６】
（図４（ｄ）（ｅ）参照）
（４）突板素材前処理工程
突き工程で得られる突板素材２は、３０分以内に乾燥室において吊持して加熱機による輻射熱による含有水分の７０％程度を蒸発させる速乾を行った後（一例として乾燥室温度は約３８℃）、一日程度吊持した状態で室内環境の下、自然乾燥を行う。その後突板素材２を重ねた状態で載置して数十日養生させる。なお上記速乾は、長くても１時間以内に済ませることが好ましい。そしてこの突板素材前処理工程において、突板素材は十数パーセントから二十数パーセント縮むものであるが、縮んだ状態で固まることはなく、伸縮性のある非常に丈夫な突板素材を得ることができる。なお前記加熱機としてマイクロ波を用いた誘電加熱機は適していない。
【００３７】
（５）裏打材準備工程（図２、図４（ｆ）参照）
一方、別途工程では突板素材２の裏面に貼付する裏打材３を準備するものであり、本実施例ではこの裏打材３は紙製のものを用いるもので、具体的には和紙原料と合成樹脂パルプ原料とを有する原料液から抄造され、前記突板素材２の伸縮性に対応できる伸縮性を有したものを使用する。なお台板５としては、平滑面を有し適度の耐熱性、強度性を有したものが好ましく、例えばジェラルミン板、ポリエステル板等の合成樹脂板及びベニヤ板などを用いることができる。なお台板５に接着した裏打材３と剥がれやすい素材のものを用いた場合には、必ずしも離型紙６を貼付しておく必要がない。この裏打材準備工程では、上記台板５上に上記裏打材３を貼着するものであり、まず、離型紙６が貼付された台板５上に接着剤４を塗布し、次いでその上に裏打材３を貼着し、更にこの台板５上の裏打材３の上面に対して接着材４を塗布する。
【００３８】
（６）加熱圧着工程（図４（ｇ）参照）
加熱圧着工程では、前記台板５上の接着剤４が塗布された裏打材３の上面に対し突板素材２を載置して、加熱圧着させる。この加熱手段としては、一例として加熱プレス装置Ｐを用いるもので、圧力１００kg/cm2、加熱温度１００℃程度で５〜１０秒程度加熱プレスを行うものである。
【００３９】
（７）研磨仕上工程（図４（ｈ）参照）
次に台板５上に加熱圧着されて保持された状態の突板素材２をサンダーＳにより研磨仕上げする。この研磨仕上げは、複数回研磨材Ｓ１（サンディングベルト）を接触させ且つその接触圧力は初回接触を低く、その後の接触圧力を高くして行うものである。具体的には、研磨材は、一例として２４０番程度の粗さのものを使うものであり、初回の接触圧力は、研磨材Ｓ１を研磨面反対面側より押さえるエアパットＳ２の圧力で、一例として０．０５〜０．２ｋｇ／ｃｍ2 程度で行い、その後の接触圧力はその３倍程度の圧力で行う。
なおこの研磨仕上工程は、適宜省略して実施することも可能であり、図１のように被張設材Ｄへの突板シート１の貼着後に研磨仕上げを行うようにしてもよい。
【００４０】
（８）製品剥離工程（図４（ｉ）参照）
台板５から裏打材３と一体となった裏打材３付き突板素材２を剥がし取り、割れ、破れや亀裂等が生じていないか検査をした後、本発明に係る突板シート１が得られる。なおこの剥がし取りの際に台板５に離型紙６が貼られているため、裏打材３が台板５の方にくっつかずに突板素材２側にくっついてくるため、非常に剥がし取りやすい。
【００４１】
以上のようにして得られた突板シート１は、柔軟性に富み、従来対応できないような凹凸の高低差が大きな三次元曲面の曲面部Ｄｒを有した被張設材Ｄにも割れ、破れや亀裂等を生じることなく張設できるものである。
【図面の簡単な説明】
【００４２】
【図１】本発明の突板シートの使用態様を示す斜視図である。
【図２】本発明の突板シート及び突板シートの製造に使用する台板並びに剥離紙を分解して示す斜視図である。
【図３】本発明の製造方法の各工程及びその流れを示すブロック図である。
【図４】同上説明図である。
【符号の説明】
【００４３】
１      突板シート
２      突板素材
３      裏打材
４      接着剤
５      台板
６      離型紙
Ｄ      被張設材
Ｄｒ    曲面部
Ｐ      加熱プレス装置
Ｓ      サンダー
Ｓ１    研磨材
Ｓ２    エアパット
Ｔ      煮沸槽
Ｗ０    原木
Ｗ１    加工素材
【図１】
2005271430.tif 000003
【図２】
2005271430.tif 000004
【図３】
2005271430.tif 000005
【図４】
2005271430.tif 000006